(57)【要約】【課題】段差追従性及び耐湿熱白化性に優れるとともに、ガス浮き防止性に優れている粘着剤層を形成することができる粘着剤組成物、及び該粘着剤層を有する粘着シートを提供する。【解決手段】本発明における粘着剤組成物は、水酸基を有する単量体に由来する構成単位を含む（メタ）アクリル系共重合体と、前記（メタ）アクリル系共重合体１００質量部に対して、５質量部超４０質量部未満の、アルキレンオキシド変性多官能（メタ）アクリレートと、架橋剤と、を含み、単官能（メタ）アクリレートの含有量が、前記（メタ）アクリル系共重合体１００質量部に対して、１０質量部未満である。【選択図】なし【特許請求の範囲】
【請求項１】
水酸基を有する単量体に由来する構成単位を含む（メタ）アクリル系共重合体と、
前記（メタ）アクリル系共重合体１００質量部に対して、５質量部超４０質量部未満の、アルキレンオキシド変性多官能（メタ）アクリレートと、
架橋剤と、
を含み、
単官能（メタ）アクリレートの含有量が、前記（メタ）アクリル系共重合体１００質量部に対して、１０質量部未満である粘着剤組成物。
【請求項２】
前記アルキレンオキシド変性多官能（メタ）アクリレートのアルキレンオキシド付加モル数は、１モル以上８モル以下である請求項１に記載の粘着剤組成物。
【請求項３】
前記アルキレンオキシド変性多官能（メタ）アクリレートは、アルキレンオキシド変性２官能（メタ）アクリレートである請求項１または請求項２に記載の粘着剤組成物。
【請求項４】
前記アルキレンオキシド変性多官能（メタ）アクリレートは、以下の一般式（Ｉ）で表される化合物である請求項１〜請求項３のいずれか１項に記載の粘着剤組成物。
【化１】
2015199813.tif 000008
（前記一般式（Ｉ）において、Ｒ１及びＲ２は、各々独立して、メチル基または水素原子を表し、Ｒ３は、炭素数が２〜６の直鎖または分岐のアルキレン基を表し、ｎは１以上８以下である。）
【請求項５】
前記一般式（Ｉ）において、ｎは３以上８以下である請求項４に記載の粘着剤組成物。
【請求項６】
前記架橋剤は、ポリイソシアネート化合物である請求項１〜請求項５のいずれか１項に記載の粘着剤組成物。
【請求項７】
さらに、光重合開始剤を含む請求項１〜請求項６のいずれか１項に記載の粘着剤組成物。
【請求項８】
タッチパネル用である請求項１〜請求項７のいずれか１項に記載の粘着剤組成物。
【請求項９】
請求項１〜請求項８のいずれか１項に記載の粘着剤組成物を熱硬化した粘着剤層を有する粘着シート。
【発明の詳細な説明】
【技術分野】
【０００１】
本発明は、粘着剤組成物及び粘着シートに関する。
【背景技術】
【０００２】
タッチパネルは、ガラス基板、透明導電性フィルム、意匠フィルムなどの複数の部材を粘着剤で貼着して構成される。粘着剤は、透明導電性フィルムに印刷された電極を腐食することを防止するため、酸性成分を含まないことが求められる。さらに、これらの部材を貼着する粘着剤としては、アクリル系粘着剤が挙げられる。
【０００３】
また、これらの部材には透明導電性フィルムに印刷された電極や、意匠フィルムの装飾などによる段差を有するものがあるが、段差を埋めずに貼り合わせてしまうと気泡が混入して外観が悪化したり、密着性が悪化して貼り合わせた部材同士が剥がれたりするおそれがある。そのため、部材の貼り合わせに用いる粘着剤組成物には、貼り合わせの際に段差を埋める性質、すなわち段差追従性が求められる。
【０００４】
また、タッチパネルを構成する部材は、ポリカーカーボネート、ポリメタクリル酸メチルなどのように高温環境下でアウトガスを発生する材料が使用されている場合がある。タッチパネルを構成している部材の間にアウトガスが発生すると、部材が浮かび上がり、外観または表示の視認性を低下させてしまうおそれがある。そのため、粘着剤組成物には、アウトガスの発生を抑制して部材の浮き上がりを防止する性質、すなわちガス浮き防止性が求められる。
【０００５】
さらに、携帯型の電子機器にタッチパネルを搭載する場合、タッチパネルは使用時に高温多湿環境下にさらされることがある。このとき、表示の視認性を保つために、粘着剤組成物からなる粘着剤層は、高温高湿環境下であっても白化しない性質、すなわち耐湿熱白化性が求められる。
【０００６】
特許文献１には、段差追従性及び耐湿熱白化性の高い粘着剤組成物として、熱硬化性アクリル系共重合体と、紫外線硬化性多官能アクリレートと、を含む粘着剤組成物が開示されている。
【先行技術文献】
【特許文献】
【０００７】
【特許文献１】国際公開第２０１３／０６１９３８号パンフレット
【発明の概要】
【発明が解決しようとする課題】
【０００８】
しかしながら、上記特許文献１に開示されている粘着剤組成物は、ガス浮き防止性が悪く、部材間に気泡が入り込んで部材が浮き上がり、表示の視認性が低下してしまうという問題が生じてしまう。
【０００９】
本発明の課題は、段差追従性及び耐湿熱白化性に優れるとともに、ガス浮き防止性に優れている粘着剤層を形成することができる粘着剤組成物、及び該粘着剤層を有する粘着シートを提供することである。
【課題を解決するための手段】
【００１０】
上記課題は以下の手段により解決される。
＜１＞  水酸基を有する単量体に由来する構成単位を含む（メタ）アクリル系共重合体と、前記（メタ）アクリル系共重合体１００質量部に対して、５質量部超４０質量部未満の、アルキレンオキシド変性多官能（メタ）アクリレートと、架橋剤と、を含み、単官能（メタ）アクリレートの含有量が、前記（メタ）アクリル系共重合体１００質量部に対して、１０質量部未満である粘着剤組成物である。
【００１１】
＜２＞  前記アルキレンオキシド変性多官能（メタ）アクリレートのアルキレンオキシド付加モル数は、１モル以上８モル以下である＜１＞に記載の粘着剤組成物である。
＜３＞  前記アルキレンオキシド変性多官能（メタ）アクリレートは、アルキレンオキシド変性２官能（メタ）アクリレートである＜１＞または＜２＞に記載の粘着剤組成物である。
＜４＞  前記アルキレンオキシド変性多官能（メタ）アクリレートは、以下の一般式（Ｉ）で表される化合物である＜１＞〜＜３＞のいずれか１つに記載の粘着剤組成物である。
【化１】
2015199813.tif 000002
（前記一般式（Ｉ）において、Ｒ１及びＲ２は、各々独立して、メチル基または水素原子を表し、Ｒ３は、炭素数が２〜６の直鎖または分岐のアルキレン基を表し、ｎは１以上８以下である。）
＜５＞  前記一般式（Ｉ）において、ｎは３以上８以下である＜４＞に記載の粘着剤組成物である。
【００１２】
＜６＞  前記架橋剤は、ポリイソシアネート化合物である＜１＞〜＜５＞のいずれか１つに記載の粘着剤組成物である。
＜７＞  さらに、光重合開始剤を含む＜１＞〜＜６＞のいずれか１項に記載の粘着剤組成物。
＜８＞  タッチパネル用である＜１＞〜＜７＞のいずれか１つに記載の粘着剤組成物である。
【００１３】
＜９＞  ＜１＞〜＜８＞のいずれか１つに記載の粘着剤組成物を熱硬化した粘着剤層を有する粘着シートである。
【発明の効果】
【００１４】
本発明によれば、段差追従性及び耐湿熱白化性に優れるとともに、ガス浮き防止性に優れている粘着剤層を形成することができる粘着剤組成物、及び該粘着剤層を有する粘着シートを提供することができる。
【発明を実施するための形態】
【００１５】
以下、本発明の一例である実施形態について説明する。なお、本明細書において「〜」を用いて示された数値範囲は、「〜」の前後に記載される数値をそれぞれ最小値及び最大値として含む範囲を示す。また、本明細書において組成物中の各成分の量は、組成物中に各成分に該当する物質を複数種併用する場合には、特に断らない限り、その成分に該当する複数種の物質の合計量を意味する。
更に（メタ）アクリレートとは、アクリレート及びメタクリレートの少なくとも一方を意味し、（メタ）アクリレートに類する（メタ）アクリル系共重合体等の語句も同様の意味である。
【００１６】
〔粘着剤組成物〕
本発明における粘着剤組成物は、水酸基を有する単量体に由来する構成単位を含む（メタ）アクリル系共重合体と、（メタ）アクリル系共重合体１００質量部に対して、５質量部超４０質量部未満の、アルキレンオキシド変性多官能（メタ）アクリレートと、架橋剤と、を含み、単官能（メタ）アクリレートの含有量が、（メタ）アクリル系共重合体１００質量部に対して、１０質量部未満である。
【００１７】
本発明における粘着剤組成物の用途としては、例えば、タッチパネル用が挙げられ、ガラス基板、透明導電性フィルム、意匠フィルムなどの複数の部材を貼着してタッチパネルを構成する際に用いられる。
【００１８】
本発明における粘着剤組成物は、熱硬化するアクリル系共重合体と、紫外線硬化する所定量の特定の単量体を含んでいる。そのため、剥離シート上の粘着剤組成物を熱硬化するのみでは紫外線硬化する特定の単量体が硬化せず、柔らかい粘着剤層を形成することができる。粘着剤層が柔らかいため、段差を有する部材に粘着剤層を転写した際に、段差に追従できるため、段差追従性を確保することができる。転写後、粘着剤層に紫外線を照射して硬化することで、硬化した粘着剤層が高弾性を示すため、ガス浮き防止性に優れた粘着剤層を形成することができる。
【００１９】
また、本発明における粘着剤組成物では、アルキレンオキシド変性された親水性が高い変性多官能（メタ）アクリレートを使用している。そのため、粘着剤層を高温高湿環境下にさらした場合に、水分が親水性の高い樹脂と相溶するため、粘着剤層が白化せず、耐湿熱白化性に優れる。さらに、この変性多官能（メタ）アクリレートは、紫外線を照射して硬化すると高弾性を示し、凝集力に優れている。そのため、紫外線照射後の粘着剤層は、アウトガスの発生を抑制し、ガス浮き防止性に優れる。さらに、単官能（メタ）アクリレートは、（メタ）アクリル系共重合体１００質量部に対して１０質量部未満であるため、粘着剤層は高弾性を示し、ガス浮き防止性が向上する。
【００２０】
（（メタ）アクリル系共重合体）
本発明における粘着剤組成物は、水酸基を有する単量体に由来する構成単位を含む（メタ）アクリル系共重合体を含む。ここで（メタ）アクリル系共重合体とは、共重合体を構成する全単量体成分の５０質量％以上、好ましくは９０質量％以上が（メタ）アクリル単量体である共重合体をいう。
【００２１】
水酸基を有する単量体としては、例えば、水酸基及びエチレン性不飽和結合基を有する単量体を挙げることができる。水酸基を有する単量体として具体的には、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、３−メチル−３−ヒドロキシブチル（メタ）アクリレート、１，３−ジメチル−３−ヒドロキシブチル（メタ）アクリレート、２，２，４−トリメチル−３−ヒドロキシペンチル（メタ）アクリレート、２−エチル−３−ヒドロキシヘキシル（メタ）アクリレート、グリセリンモノ（メタ）アクリレート、ポリプロピレングリコールモノ（メタ）アクリレート、ポリエチレングリコールモノ（メタ）アクリレート、ポリ（エチレングリコール−プロピレングリコール）モノ（メタ）アクリレート等の（メタ）アクリレート化合物；Ｎ−メチロール（メタ）アクリルアミド、Ｎ−ヒドロキシエチル（メタ）アクリルアミド等の水酸基を有する（メタ）アクリルアミド化合物；アリルアルコール、メタリルアルコール等の不飽和アルコール；などを挙げることができる。
【００２２】
中でも、その他の単量体との相溶性及び共重合性が良好である点、並びに架橋剤との架橋反応が良好である点から、水酸基を有する単量体としては、炭素数１〜５のヒドロキシアルキル基を有するヒドロキシアルキル（メタ）アクリレートであることが好ましく、炭素数２〜４のヒドロキシアルキル基を有するヒドロキシアルキル（メタ）アクリレートがより好ましく、２−ヒドロキシエチル（メタ）アクリレートまたは４−ヒドロキシブチル（メタ）アクリレートであることが特に好ましい。
【００２３】
（メタ）アクリル系共重合体は、水酸基を有する単量体以外の単量体に由来する構成単位を含んでいてもよい。水酸基を有する単量体以外の単量体としては、アルキル（メタ）アクリレートが挙げられる。アルキル（メタ）アクリレートとして具体的には、メチル（メタ）アクリレート、エチル（メタ）アクリレート、ｎ−ブチル（メタ）アクリレート、イソブチル（メタ）アクリレート、ｎ−オクチル（メタ）アクリレート、イソオクチル（メタ）アクリレート、２−エチルヘキシル（メタ）アクリレート、ｎ−ノニル（メタ）アクリレート、イソノニル（メタ）アクリレート、ｎ−デシル（メタ）アクリレート、ｎ−ドデシル（メタ）アクリレート（ラウリル（メタ）アクリレート）、ステアリル（メタ）アクリレート等の炭素数１〜１８の直鎖状または分枝鎖状のアルキル基を有するアルキル（メタ）アクリレート及びこれらの誘導体で水酸基を有さないものを挙げることができる。中でも、疎水性モノマーを含むことで樹脂内部への水分流入を防げることで湿熱白化性が良化する観点から、炭素数８〜１８の直鎖状のアルキル基を有するアルキル（メタ）アクリレートに由来する構成単位を含むことが好ましく、ｎ−ドデシル（メタ）アクリレート（ラウリル（メタ）アクリレート）に由来する構成単位を含むことがさらに好ましい。
【００２４】
また、水酸基を有する単量体以外の単量体としては、アルキル（メタ）アクリレート以外に、以下に記載のものが挙げられる。つまり、シクロヘキシル（メタ）アクリレート、ベンジル（メタ）アクリレート等の環状基を有する（メタ）アクリレート；飽和脂肪酸ビニルエステル、例えば、蟻酸ビニル、酢酸ビニル、プロピオン酸ビニル、「バーサチック酸ビニル」（商品名、ネオデカン酸ビニル）等の脂肪族ビニル単量体；スチレン、α−メチルスチレン、ビニルトルエン等の芳香族ビニル単量体；アクリロニトリル、メタクリロニトリル等のシアノビニル単量体；ジメチルマレート、ジ−ｎ−ブチルマレート、ジ−２−エチルヘキシルマレート、ジ−ｎ−オクチルマレート、ジメチルフマレート、ジ−ｎ−ブチルフマレート、ジ−２−エチルヘキシルフマレート、ジ−ｎ−オクチルフマレート等のマレイン酸若しくはフマル酸のジエステル単量体；などを挙げることができる。
【００２５】
（メタ）アクリル系共重合体における水酸基を有する単量体に由来する構成単位の含有率は、（メタ）アクリル系共重合体全質量に対して、５質量％以上４０質量％以下であることが好ましく、１５質量％以上３５質量％以下であることが好ましく、２０質量％であることがもっとも好ましい。水酸基を有する単量体に由来する構成単位の含有率を増加させることで、耐湿熱白化性を向上させることができる。
また、水酸基を有する単量体に由来する構成単位の含有率を４０質量％以下にすることで、形成される粘着剤層の親水性が高くなりすぎず、高湿環境下における粘着剤層の水分吸収が抑制される。これにより、透明導電性フィルムに印刷された電極や、他の金属製部材の腐食が抑制されるため、本発明における粘着剤組成物をタッチパネル用に好適に用いることができる。
【００２６】
また、本発明の（メタ）アクリル系共重合体は、酸性成分を含まないか、実質的に含まないことが好ましい。酸性成分を含まないか、実質的に含まないことで、透明導電性フィルムに印刷された電極や、他の金属製部材の腐食が抑制されるため、本発明における粘着剤組成物をタッチパネル用に好適に用いることができる。なお、実質的に含まないとは、不可避的に混入する酸性成分の存在を許容することを意味する。
【００２７】
本発明における粘着剤組成物に含まれる（メタ）アクリル系共重合体の重量平均分子量（Ｍｗ）は、特に制限されないが、２０万以上１００万以下であることが好ましく、３０万以上８０万以下であることがより好ましく、４０万以上６０万以下であることがもっとも好ましい。（メタ）アクリル系共重合体の重量平均分子量がこの数値範囲に含まれることがガス浮き防止性、段差追従性の観点から好ましい。
【００２８】
また、（メタ）アクリル系共重合体の重量平均分子量（Ｍｗ）と数平均分子量（Ｍｎ）との比である分散度（Ｍｗ／Ｍｎ）は、２０以下であることが好ましく、３以上１５以下の範囲であることがより好ましく、５以上８以下であることがもっとも好ましい。分散度（Ｍｗ／Ｍｎ）の値がこの数値範囲に含まれることがガス浮き防止性、段差追従性の観点から好ましい。
【００２９】
なお、（メタ）アクリル系共重合体の重量平均分子量（Ｍｗ）及び数平均分子量（Ｍｎ）は、下記の（１）〜（３）に従って方法により測定される値である。
【００３０】
（１）（メタ）アクリル系共重合体の溶液を剥離紙に塗布し、１００℃で２分間乾燥し、フィルム状の（メタ）アクリル系共重合体を得る。
（２）上記（１）で得られたフィルム状の（メタ）アクリル系共重合体とテトラヒドロフランとを用いて、固形分濃度が０．２質量％である試料溶液を得る。
（３）下記条件にて、ゲルパーミエーションクロマトグラフィー（ＧＰＣ）を用いて、標準ポリスチレン換算値として、（メタ）アクリル系共重合体の重量平均分子量（Ｍｗ）及び数平均分子量（Ｍｎ）を測定する。
【００３１】
（条件）
ＧＰＣ    ：ＨＬＣ−８２２０  ＧＰＣ〔東ソー（株）製〕
カラム    ：ＴＳＫ−ＧＥＬ  ＧＭＨＸＬ  ４本使用
移動相溶媒：テトラヒドロフラン
流速      ：０．６ｍＬ／分
カラム温度：４０℃
【００３２】
（メタ）アクリル系共重合体のガラス転移温度（Ｔｇ）としては、−６０℃以上−２０℃以下の範囲が好ましく、−５０℃以上−２５℃以下の範囲がより好ましい。Ｔｇが−６０℃以上であると、最適な弾性率に調整することができ、耐久性に優れる。また、Ｔｇが−２０℃以下であると、粘性を極端に損なうことなくタック性、貼合適正に優れる。
さらに、Ｔｇが−４５℃以上−２５℃以下の範囲であると、ガス浮き防止性に優れるので、特に好ましい。
【００３３】
［ガラス転移温度（Ｔｇ）の算出］
本明細書において、（メタ）アクリル系共重合体のガラス転移温度（Ｔｇ）は、以下の計算により求められるモル平均ガラス転移温度（ｍｏｌＴｇ）である。
下記式中のＴｇ１、Ｔｇ２、・・・・・及びＴｇｎは、単量体１、単量体２、・・・・・及び単量体ｎそれぞれの単独重合体のガラス転移温度であり、絶対温度（Ｋ）に換算し算出する。ｍ１、ｍ２、・・・・・及びｍｎは、それぞれの単量体のモル分率である。
【００３４】
【数１】
2015199813.tif 000003
【００３５】
なお、ここでいう「単独重合体のガラス転移温度（Ｔｇ）」は、その単量体の単独重合体を、示差走査熱量測定装置（ＤＳＣ）（セイコーインスツルメンツ社製、ＥＸＳＴＡＲ６０００）を用い、窒素気流中、測定試料１０ｍｍｇ、昇温速度１０℃／分の条件で測定を行い、得られたＤＳＣカーブの変曲点をＴｇとしたものである。
【００３６】
代表的な単量体の「単独重合体のガラス転移温度（Ｔｇ）」は、メチルアクリレート５℃、エチルアクリレート−２７℃、ｎ−ブチルアクリレート−５７℃、２−エチルヘキシルアクリレート−７６℃、２−ヒドロキシエチルアクリレート−１５℃、ｔ−ブチルアクリレート３１℃、ラウリルアクリレート１５℃である。
【００３７】
粘着剤組成物における（メタ）アクリル系共重合体の含有率は、目的等に応じて適宜選択することができる。（メタ）アクリル系共重合体の含有率は、粘着剤組成物の固形分総質量中に、６０質量％以上９０質量％以下であることが好ましく、７０質量％以上９０質量％以下であることがより好ましく、７５質量％以上８５質量％以下であることが更に好ましい。なお、固形分総質量とは粘着剤組成物から、溶剤等の揮発性成分を除いた残渣の総質量を意味する。
【００３８】
（メタ）アクリル系共重合体は、（メタ）アクリル系共重合体の構成単位を形成可能な単量体を重合することで製造することができる。上記共重合体の重合方法は、特に制限されるものではなく、溶液重合法、乳化重合法、懸濁重合法などの公知の方法から適宜選択することができる。重合により得られた共重合体を用いて本発明の粘着剤組成物を製造するに当り、製造が比較的簡単に行えることから、（メタ）アクリル系共重合体は溶液重合法により重合することが好ましい。
【００３９】
溶液重合法は、一般に、重合槽内に所定の有機溶剤、単量体、重合開始剤、及び必要に応じて用いられる連鎖移動剤を仕込み、窒素気流中、有機溶剤の還流温度で、撹拌しながら数時間加熱反応させることにより行なうなどの公知の方法を使用することができる。
【００４０】
なお、（メタ）アクリル系共重合体の重量平均分子量及び分散度は、重合温度、時間、溶剤量、重合開始剤の種類及び量により容易に調節することができる。
【００４１】
（メタ）アクリル系共重合体の重合に用いられる重合用の有機溶剤としては、ベンゼン、トルエン、エチルベンゼン、ｎ−プロピルベンゼン、ｔ−ブチルベンゼン、ｏ−キシレン、ｍ−キシレン、ｐ−キシレン、テトラリン、デカリン、芳香族ナフサ等の芳香族炭化水素化合物；ｎ−ヘキサン、ｎ−ヘプタン、ｎ−オクタン、イソオクタン、ｎ−デカン、ジペンテン、石油スピリット、石油ナフサ、テレピン油等の脂肪系もしくは脂環族系炭化水素化合物；酢酸エチル、酢酸ｎ−ブチル、酢酸ｎ−アミル、酢酸２−ヒドロキシエチル、酢酸２−ブトキシエチル、酢酸３−メトキシブチル、安息香酸メチル等のエステル化合物；アセトン、メチルエチルケトン、メチルイソブチルケトン、イソホロン、シクロヘキサノン、メチルシクロヘキサノン等のケトン化合物；エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル等のグリコールエーテル化合物；メチルアルコール、エチルアルコール、ｎ−プロピルアルコール、イソプロピルアルコール、ｎ−ブチルアルコール、イソブチルアルコール、ｓ−ブチルアルコール、ｔ−ブチルアルコール等のアルコール化合物；などを挙げることができる。これらの有機溶剤はそれぞれ１種単独でも、２種以上混合して用いることができる。
【００４２】
重合開始剤としては、通常の溶液重合法で使用できる有機過酸化物、アゾ化合物などを使用することが可能である。有機過酸化物としては、例えば、ｔ−ブチルハイドロパーオキサイド、クメンハイドロオキサイド、ジクミルパーオキサイド、ベンゾイルパーオキシド、ラウロイルパーオキシド、カプロイルパーオキシド、ジイソプロピルパーオキシジカーボネート、ジ−２−エチルヘキシルパーオキシジカーボネート、ｔ−ブチルパーオキシビバレート、２，２−ビス（４，４−ジ−ｔ−ブチルパーオキシシクロヘキシル）プロパン、２，２−ビス（４，４−ジ−ｔ−アミルパーオキシシクロヘキシル）プロパン、２，２−ビス（４，４−ジ−ｔ−オクチルパーオキシシクロヘキシル）プロパン、２，２−ビス（４，４−ジ−α−クミルパーオキシシクロヘキシル）プロパン、２，２−ビス（４，４−ジ−ｔ−ブチルパーオキシシクロヘキシル）ブタン、２，２−ビス（４，４−ジ−ｔ−オクチルパーオキシシクロヘキシル）ブタンなどが挙げられる。アゾ化合物としては、例えば、２，２’−アゾビスイソブチロニトリル、２，２’−アゾビス−２，４−ジメチルバレロニトリル、２，２’−アゾビス−４−メトキシ−２，４−ジメチルバレロニトリルなどが挙げられる。
【００４３】
また、（メタ）アクリル系共重合体の製造に際しては、本発明の目的及び効果を損なわない範囲で、連鎖移動剤を必要に応じて使用してもよい。連鎖移動剤としては、例えば、シアノ酢酸；シアノ酢酸の炭素数１〜８のアルキルエステル化合物；ブロモ酢酸；ブロモ酢酸の炭素数１〜８のアルキルエステル化合物；アントラセン、フェナントレン、フルオレン、９−フェニルフルオレン等の芳香族化合物；ｐ−ニトロアニリン、ニトロベンゼン、ジニトロベンゼン、ｐ−ニトロ安息香酸、ｐ−ニトロフェノール、ｐ−ニトロトルエン等の芳香族ニトロ化合物；ベンゾキノン、２，３，５，６−テトラメチル−ｐ−ベンゾキノン等のベンゾキノン誘導体；トリブチルボラン等のボラン誘導体；四臭化炭素、四塩化炭素、１，１，２，２−テトラブロモエタン、トリブロモエチレン、トリクロロエチレン、ブロモトリクロロメタン、トリブロモメタン、３−クロロ−１−プロペン等のハロゲン化炭化水素化合物；クロラール、フラルデヒド等のアルデヒド化合物：炭素数１〜１８のアルキルメルカプタン化合物；チオフェノール、トルエンメルカプタン等の芳香族メルカプタン化合物；メルカプト酢酸、メルカプト酢酸の炭素数１〜１０のアルキルエステル化合物；炭素数１〜１２のヒドロキシアルキルメルカプタン化合物；ピネン、テルピノレン等のテルペン化合物；などが挙げられる。
【００４４】
重合温度としては、一般に約３０℃〜１８０℃の範囲である。
（メタ）アクリル系共重合体の製造に際しては、重合反応で得られた重合物を精製する精製工程を設けてもよい。これにより、溶液重合法などで得られた重合物中に未反応の単量体が含まれる場合は、この単量体を除くことができる。精製工程としては通常用いられる精製方法から適宜選択することができる。例えば、メタノールなどによる再沈澱法で精製することが可能である。
【００４５】
（アルキレンオキシド変性多官能（メタ）アクリレート）
本発明における粘着剤組成物は、アルキレンオキシド変性多官能（メタ）アクリレートを含む。本発明における粘着剤組成物は、（メタ）アクリル系共重合体１００質量部に対して、５質量部超４０質量部未満のアルキレンオキシド変性多官能（メタ）アクリレートを含む。
また、本発明における粘着剤組成物は、所定量のアルキレンオキシド変性多官能（メタ）アクリレートを含むため、段差追従性、ガス浮き防止性に優れる。
また、本発明における粘着剤組成物は、（メタ）アクリル系共重合体１００質量部に対して、４０質量部未満のアルキレンオキシド変性多官能（メタ）アクリレートを含んでいるため、紫外線照射後の粘着力を維持、または向上させることができ、タッチパネルの部材同士が剥がれないように強固に貼着することができる。
【００４６】
アルキレンオキシド変性多官能（メタ）アクリレートとしては、１分子中に重合性不飽和基を２つ以上有するものであればよく、例えば、アルキレンオキシド変性２官能（メタ）アクリレート、アルキレンオキシド変性３官能（メタ）アクリレートなどが挙げられる。特に、アルキレンオキシド変性２官能（メタ）アクリレートであることが好ましい。アルキレンオキシド変性２官能（メタ）アクリレートを用いることにより、本発明における粘着剤組成物は、ガス浮き防止性により優れる粘着剤層を形成することができる。
【００４７】
アルキレンオキシド変性多官能（メタ）アクリレートは、（メタ）アクリル系共重合体１００質量部に対して、７質量部以上３５質量部以下含まれることが好ましく、１０質量部以上３０質量部以下含まれることがより好ましく、１５質量部以上２５質量部以下含まれることがさらに好ましく、２０質量部含まれることがもっとも好ましい。
【００４８】
アルキレンオキシド変性多官能（メタ）アクリレートのアルキレンオキシド付加モル数は、１モル以上８モル以下であることが好ましく、３モル以上８モル以下であることがより好ましく、４モル以上５モル以下であることがさらに好ましい。付加モル数が３モル以上であると、親水性がより向上し、耐湿熱白化性に優れる。付加モル数が８モル以下であると、（メタ）アクリル系共重合体との相溶性がよく、耐湿熱白化性に優れる。
【００４９】
アルキレンオキシド変性多官能（メタ）アクリレートとしては、以下の一般式（Ｉ）で表される化合物であることが好ましい。
【００５０】
【化２】
2015199813.tif 000004
【００５１】
（前記一般式（Ｉ）において、Ｒ１及びＲ２は、各々独立して、メチル基または水素原子を表し、Ｒ３は、炭素数が２〜６の直鎖または分岐のアルキレン基を表し、ｎは１以上８以下である。）
【００５２】
アルキレンオキシド変性多官能（メタ）アクリレートが、上記一般式（Ｉ）で表される化合物である場合、親水性が高く、耐湿熱白化性に優れる。また、アルキレンオキシド変性多官能（メタ）アクリレートが、上記一般式（Ｉ）で表される化合物である場合、紫外線硬化後の粘着力を向上することができるため、タッチパネルの部材同士が剥がれないように強固に貼着することができる。
【００５３】
前記一般式（Ｉ）において、Ｒ１及びＲ２は、各々独立して、メチル基または水素原子を表す。中でも、Ｒ１及びＲ２としては、ともに水素原子であることが好ましい。Ｒ３は、炭素数が２〜６の直鎖または分岐のアルキレン基を表し、例えば、エチレン基、メチルエチレン基、プロピレン基、メチルプロピレン基、ブチレン基、ペンチレン基、ヘキシレン基などが挙げられる。中でも、Ｒ３としては、エチレン基またはメチルエチレン基であることが好ましい。
【００５４】
前記一般式（Ｉ）で表されるアルキレンオキシド変性多官能（メタ）アクリレートは、ｎは３以上８以下であることが好ましく、４以上５以下であることがさらに好ましい。ｎが３以上であることにより、親水性が高く、また、ｎが８以下であることにより、（メタ）アクリル系共重合体との相溶性が高く、その結果、耐湿熱白化性により優れる。
【００５５】
さらに、アルキレンオキシド変性多官能（メタ）アクリレートとしては、以下の一般式（ＩＩ）で表される化合物であることがより好ましい。
【００５６】
【化３】
2015199813.tif 000005
【００５７】
（前記一般式（ＩＩ）において、Ｒ１及びＲ２は、各々独立して、メチル基または水素原子を表し、Ｒ４は、炭素数が１〜３の直鎖もしくは分岐のアルキル基または水素原子を表し、ｎは１以上８以下である。）
【００５８】
アルキレンオキシド変性多官能（メタ）アクリレートが、上記一般式（ＩＩ）で表される化合物である場合、親水性がより高く、耐湿熱白化性により優れる。また、特に上記一般式（ＩＩ）で表される化合物は、紫外線硬化後の粘着力をより向上することができ、タッチパネルの部材同士が剥がれないようにより強固に貼着することができる。
【００５９】
前記一般式（ＩＩ）において、Ｒ１及びＲ２は、各々独立して、メチル基または水素原子を表す。中でも、Ｒ１及びＲ２としては、ともに水素原子であることが好ましい。また、Ｒ４は、炭素数が１〜３の直鎖もしくは分岐のアルキル基または水素原子を表す。中でも、Ｒ４としては、メチル基または水素原子であることがより好ましく、水素原子であることがさらに好ましい。
【００６０】
前記一般式（ＩＩ）で表されるアルキレンオキシド変性多官能（メタ）アクリレートは、ｎは３以上８以下であることが好ましく、４以上５以下であることがさらに好ましい。ｎが３以上であることにより、親水性がより高く、また、ｎが８以下であることにより、（メタ）アクリル系共重合体との相溶性がより高く、その結果、耐湿熱白化性にさらに優れる。
【００６１】
アルキレンオキシド変性多官能（メタ）アクリレートとしては、エチレンオキシド変性多官能（メタ）アクリレート及びプロピレンオキシド変性多官能（メタ）アクリレートの少なくとも一方であることが粘着剤層の凝集力の観点及びガス浮き防止性の観点から好ましい。
【００６２】
エチレンオキシド変性多官能（メタ）アクリレートとしては、エチレンオキシド変性２官能（メタ）アクリレート、エチレンオキシド変性３官能（メタ）アクリレートなどが挙げられ、プロピレンオキシド変性多官能（メタ）アクリレートとしては、プロピレンオキシド変性２官能（メタ）アクリレート、プロピレンオキシド変性３官能（メタ）アクリレートなどが挙げられる。特に、エチレンオキシド変性２官能（メタ）アクリレートまたはプロピレンオキシド変性２官能（メタ）アクリレートであることが好ましい。これらの変性２官能（メタ）アクリレートを用いることにより、本発明における粘着剤組成物は、ガス浮き防止性により優れる粘着剤層を形成することができる。
【００６３】
エチレンオキシド変性２官能（メタ）アクリレートとしては、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ヘキサンジオールＥＯ変性ジアクリレート、ビスフェノールＡ ＥＯ変性ジ（トリ）アクリレート、イソシアヌル酸ＥＯ変性ジアクリレートなどが好ましい。
【００６４】
エチレンオキシド変性３官能（メタ）アクリレートとしては、トリメチロールプロパンＥＯ付加トリ（メタ）アクリレート、イソシアヌル酸ＥＯ変性トリ（メタ）アクリレートなどが好ましい。
【００６５】
プロピレンオキシド変性２官能（メタ）アクリレートとしては、ジプロピレングリコールジ（メタ）アクリレート、トリプロピレングリコールジ（メタ）アクリレート、ポリプロピレングリコールジ（メタ）アクリレート、ネオペンチルグリコールＰＯ変性ジアクリレートなどが好ましい。
【００６６】
プロピレンオキシド変性３官能（メタ）アクリレートとしては、トリメチロールプロパンＰＯ付加トリ（メタ）アクリレートなどが好ましい。
【００６７】
４官能以上の変性多官能（メタ）アクリレートとしては、特に限定されないが、ペンタエリスリトールＥＯ変性テトラ（メタ）アクリレート、ペンタエリスリトールＰＯ変性テトラ（メタ）アクリレートなどが挙げられる。
【００６８】
（単官能（メタ）アクリレート）
本発明における粘着剤組成物では、単官能（メタ）アクリレートの含有量は、（メタ）アクリル系共重合体１００質量部に対して、１０質量部未満である。
【００６９】
単官能（メタ）アクリレートとしては、１分子中に重合性不飽和基を１つ有するものであれば限定されず、公知の単官能（メタ）アクリレートを用いることができる。
【００７０】
単官能（メタ）アクリレートとしては、２５℃における蒸気圧が３００Ｐａ以下であるものが好ましく、２００Ｐａ以下であるものがより好ましく、１００Ｐａ以下であるものがさらに好ましい。なお、単官能（メタ）アクリレートの蒸気圧は、ＪＩＳ  Ｋ２２５８−１「原油及び石油製品−蒸気圧の求め方」により測定できる。
【００７１】
さらに、単官能（メタ）アクリレートは、融点が２５℃以下であることが好ましい。これにより、本発明における粘着剤組成物を用いて形成される粘着剤層の透明性が向上する。
【００７２】
単官能（メタ）アクリレートとしては、メチル（メタ）アクリレート、エチル（メタ）アクリレート、ｎ−ブチル（メタ）アクリレート、イソブチル（メタ）アクリレート、ペンチル（メタ）アクリレート、ヘキシル（メタ）アクリレート、ヘプチル（メタ）アクリレート、ｎ−オクチル（メタ）アクリレート、イソオクチル（メタ）アクリレート、ｎ−ノニル（メタ）アクリレート、イソノニル(メタ)アクリレート、ｎ−デシル（メタ）アクリレート、イソデシル（メタ）アクリレート、ｎ−ウンデシル（メタ）アクリレート、ラウリル（メタ）アクリレート、ステアリル（メタ）アクリレート、イソステアリル（メタ）アクリレート、イソボルニル（メタ）アクリレート、２−エチルヘキシル（メタ）アクリレートなどの炭素数１〜１８の直鎖または分枝のアルキル基を有するアルキル（メタ）アクリレート及びこれらの誘導体が挙げられ、特にイソボルニル（メタ）アクリレートが粘着剤層の凝集力の観点及びガス浮き防止性の観点から好ましい。
【００７３】
単官能（メタ）アクリレートは、ガス浮き防止性を良好にするために、（メタ）アクリル系共重合体１００質量部に対して、８質量部以下含まれることが好ましく、６質量部以下含まれることがより好ましく、５質量部以下含まれることがさらに好ましい。また、単官能（メタ）アクリレートは、粘着剤組成物に含まれない（含有量が０質量部である）ことがもっとも好ましい。
【００７４】
（架橋剤）
本発明における粘着剤組成物は、架橋剤を含む。架橋剤としては、特に限定されず、ポリイソシアネート化合物、ポリエポキシ化合物、ポリアジリジン化合物、メラミンホルムアルデヒド縮合物、金属塩、金属キレート化合物等を挙げることができる。これら架橋剤は、それぞれ１種単独でまたは２種以上組み合わせて使用することができる。
【００７５】
これら架橋剤のうち、架橋反応の反応性の観点及び架橋後の環境変化に対する安定性の観点から、ポリイソシアネート化合物が好ましい。
【００７６】
ポリイソシアネート化合物としては、例えば、キシリレンジイソシアネート、ジフェニルメタンジイソシアネート、トリフェニルメタントリイソシアネート、トリレンジイソシアネート等の芳香族ポリイソシアネート化合物；例えば、ヘキサメチレンジイソシアネート、イソホロンジイソシアネート、芳香族ポリイソシアネート化合物の水素添加物等の脂肪族または脂環族ポリイソシアネート化合物；それらポリイソシアネート化合物の２量体もしくは３量体；これらポリイソシアネート化合物と、トリメチロールプロパンなどのポリオール化合物とのアダクト体などを挙げることができる。この中では、ヘキサメチレンジイソシアネート及びヘキサメチレンジイソシアネートの２量体、３量体並びにアダクト体からなる群より選ばれる少なくとも１種であることが好ましく、ヘキサメチレンジイソシアネートの３量体が特に好ましい。これらのポリイソシアネート化合物は、１種単独でまたは２種類以上混合して使用することができる。
【００７７】
ポリイソシアネート化合物は、例えば、「コロネートＨＸ」、「コロネートＨＬ−Ｓ」、「コロネート２２３４」「アクアネート２００」、「アクアネート２１０」〔以上、日本ポリウレタン株式会社製〕、「デスモジュールＮ３３００」、「デスモジュールＮ３４００」〔以上、住友バイエルウレタン株式会社製〕、「デュラネートＥ−４０５−８０Ｔ」、「デュラネート２４Ａ−１００」、「デュラネートＴＳＥ−１００」〔以上、旭化成工業株式会社製〕、「タケネートＤ−１１０Ｎ」、「タケネートＤ−１２０Ｎ」、「タケネートＭ−６３１Ｎ」「ＭＴ−オレスターＮＰ１２００」〔以上、三井武田ケミカル株式会社製〕などの商品名により市販されているものを好適に使用することができる。
【００７８】
架橋剤は、（メタ）アクリル系共重合体１００質量部に対して、０．０５質量部以上１.０質量部以下含まれることが、ガス浮き防止性及び段差追従性の観点から好ましく、０．１質量部以上０．５質量部以下含まれることがより好ましく、０．１５質量部以上０．３質量部以下含まれることがさらに好ましい。
【００７９】
本発明における粘着剤組成物は、架橋剤の他に、初期硬化速度を早くする観点から架橋触媒をさらに含むことが好ましい。架橋触媒としては、例えばジブチル錫ラウリレート、ジオクチル錫ラウリレート等の有機錫化合物、ジルコニウムジブトキシビス（エチルアセトアセテート）等の有機ジルコニウム化合物等を挙げることができる。
【００８０】
本発明における粘着剤組成物が架橋触媒を含む場合は、さらにキレート剤を含むことが好ましい。キレート剤として例えば、β−ジケトン類やβ−ケトエステル類等を挙げることができる。β−ジケトン類やβ−ケトエステル類としては例えば、アセチルアセトン、アセト酢酸メチル、アセト酢酸エチル、アセト酢酸−ｎ−プロピル、アセト酢酸イソプロピル等を挙げることができる。これらのキレート剤のうち、粘着剤組成物のポットライフと反応速度のバランスが良好なことから、アセチルアセトンが好ましい。
【００８１】
（光重合開始剤）
本発明における粘着剤組成物は、光重合開始剤を含んでいてもよい。光重合開始剤としては、紫外線の照射により変性多官能（メタ）アクリレートの重合反応を開始させ得るものであれば特に限定されない。
【００８２】
光重合開始剤としては、例えば、アセトフェノン系開始剤、ベンゾインエーテル系開始剤、ベンゾフェノン系開始剤、ヒドロキシアルキルフェノン系開始剤、チオキサントン系開始剤、アミン系開始剤などが挙げられる。アセトフェノン系開始剤としては、ジエトキシアセトフェノン、ベンジルジメチルケタールなどが挙げられる。ベンゾインエーテル系開始剤としては、ベンゾイン、ベンゾインメチルエーテルなどが挙げられる。ベンゾフェノン系開始剤としては、ベンゾフェノン、o−ベンゾイル安息香酸メチルなどが挙げられる。ヒドロキシアルキルフェノン系開始剤としては、１−ヒドロキシ−シクロヘキシル−フェニル−ケトンなどが挙げられる。チオキサントン系開始剤としては、２−イソプロピルチオキサントン、２，４−ジメチルチオキサントンなどが挙げられる。アミン系開始剤としては、トリエタノールアミン、４−ジメチル安息香酸エチルなどが挙げられる。光重合開始剤としては、１種を単独で用いてもよく、２種以上を併用してもよい。
【００８３】
光重合開始剤の含有率は、ガス浮き防止性の観点から、（メタ）アクリル系共重合体１００質量部に対して、０．１質量部以上２０質量部以下含まれることが好ましく、０．２質量部以上１０質量部以下含まれることがより好ましく、０．３質量部以上５質量部以下がさらに好ましい。
【００８４】
また、本発明における粘着剤組成物は、ガラス基板、透明導電性フィルム、意匠フィルムなどに対する塗布性向上のために溶剤が添加されていてもよい。
【００８５】
溶剤としては、例えば、ヘキサン、ヘプタン、オクタン、トルエン、キシレン、エチルベンゼン、シクロヘキサン、メチルシクロヘキサンなどの炭化水素類、ジクロロメタン、トリクロロエタン、トリクロロエチレン、テトラクロロエチレン、ジクロロプロパンなどのハロゲン化炭化水素類、メタノール、エタノール、プロパノール、イソプロピルアルコール、ブタノール、イソブチルアルコール、ジアセトンアルコールなどのアルコール類、ジエチルエーテル、ジイソプロピルエーテル、ジオキサン、テトラヒドロフランなどのエーテル類、アセトン、メチルエチルケトン、メチルイソブチルケトン、イソホロン、シクロヘキサノンなどのケトン類、酢酸メチル、酢酸エチル、酢酸ブチル、酢酸イソブチル、酢酸アミル、酢酸エチルなどのエステル類、エチレングリコールモノメチルエーテル、エチレングリコールモノエチルエーテル、プロピレングリコールモノメチルエーテルアセテートなどのポリオール類、及びこれらの誘導体などが挙げられる。
【００８６】
（その他の成分）
本発明における粘着剤組成物は、（メタ）アクリル系共重合体、変性多官能（メタ）アクリレート、単官能（メタ）アクリレート、光重合開始剤及び架橋剤の他に、必要に応じて、耐候性安定剤、タッキファイヤー、可塑剤、軟化剤、剥離助剤、染料、顔料、無機充填剤、界面活性剤、酸化防止剤、金属腐食防止剤、シランカップリング剤、紫外線吸収剤、ヒンダードアミン系化合物などの光安定剤等を適宜含有してもよい。
【００８７】
〔粘着シート〕
本発明における粘着シートは、上述した粘着剤組成物に熱硬化した粘着剤層を有する。粘着シートとしては、使用時に剥離される保護用シート（剥離シート）上に粘着剤層が形成されたもの、粘着剤層の両面が保護用シートに挟持されたものなどが挙げられる。
【００８８】
保護用シートとしては、粘着剤層を支持し、かつ粘着剤層との剥離が行なえる構成であれば特に限定されない。保護用シートとしては、例えば、ポリエステル、ポリスチレン、スチレン−アクリル共重合体、アクリル樹脂、ポリカーボネート、ポリエーテルエーテルケトン、トリアセチルセルロースなどのプラスチックフィルムが挙げられる。この中でも、ポリエステルのフィルムが好ましく、ポリエチレンテレフタレートのフィルムがより好ましい。さらに、保護用シートは、粘着剤層との間の剥離が容易に行なえるように、フッ素系樹脂、パラフィンワックス、シリコーン等の離型剤で離型処理が施されていてもよい。
【００８９】
粘着シートは、本発明の粘着剤組成物を保護用シート上に付与し、乾燥させた後、粘着剤組成物からなる粘着剤層を架橋反応することで得られる。粘着剤組成物を保護用シートに付与する方法としては、液体の粘着剤組成物を用いた浸漬法、塗布法、インクジェット法などが挙げられる。中でも、塗布法によることが好ましい。上述したように、粘着剤層の保護用シートが設けられていない面に、別の保護用シートを貼り付けて、粘着剤層の両面が保護用シートに挟持された粘着シートとしてもよい。
【００９０】
保護用シート（剥離シート）上に付与された粘着剤組成物は、乾燥させて液体成分を除去した後、所定の温度湿度環境下で養生すればよい。これにより、粘着剤組成物からなる粘着剤層が硬化（熱硬化）され、本発明における粘着シートが得られる。養生の条件としては、例えば架橋剤としてポリイソシアネート化合物を使用した場合、温度２０〜４５℃／相対湿度４０〜６０％、３〜５日間である。
【００９１】
本発明における粘着剤組成物には、変性多官能（メタ）アクリレートが含まれており、さらに、光重合開始剤が含まれている場合がある。このとき、粘着剤組成物を保護用シートに付与した後、粘着剤組成物を熱硬化させて粘着剤層を形成しても、光重合開始剤による変性多官能（メタ）アクリレートの重合反応は進行しない、あるいは、わずかしか進行しない。したがって、硬化された粘着剤層には、光重合開始剤及び変性多官能（メタ）アクリレートが残存しており、さらに紫外線を照射することにより、粘着剤層をさらに硬化（紫外線硬化）させることができる。
【００９２】
紫外線照射による硬化前では、熱硬化された粘着剤層は、所定量の変性多官能（メタ）アクリレートを含んでいるため、保護用シート上に柔らかい粘着剤層を形成できる。また、粘着剤層が柔らかいため、段差を有するフィルムや部材に粘着剤層を転写しても、その段差に追従することができる。さらに、粘着剤層の転写後、粘着剤層に紫外線を照射して硬化させた場合、粘着剤層は高弾性を示すため、優れたガス浮き防止性が得られる。
【００９３】
また、熱硬化された粘着剤層には、単官能（メタ）アクリレートが含まれているが、その含有量は少量である。したがって、この粘着剤層を紫外線照射で硬化しても、単官能（メタ）アクリレートをより多く含む粘着剤層と比較して粘着剤層が高い弾性を示し、ガス浮き防止性に優れている。
【００９４】
また、本発明における粘着剤組成物は変性多官能（メタ）アクリレートを含んでいるため、加熱後に紫外線を照射して硬化した粘着剤層は、加熱して硬化した粘着剤層の粘着力を維持する、あるいは、それよりも粘着力が高くなる。つまり、変性多官能（メタ）アクリレートを含む粘着剤層は、紫外線を照射して硬化することにより、粘着力を維持、または向上させることができる。すなわち、タッチパネルの部材同士が剥がれないように強固に貼着することができる。
【００９５】
粘着剤層の厚さとしては、特に制限されるものではなく、例えば２０μｍ〜３００μｍの範囲で用途に応じて選択される。
【００９６】
（ゲル分率）
熱硬化及び紫外線硬化後の粘着剤層のゲル分率（架橋度）は、段差追従性とガス浮き防止性の観点から、５０質量％以上９９質量％以下であることが好ましく、６０質量％以上８０質量％以下であることがより好ましい。ゲル分率がこの範囲にあることにより、粘着剤層の凝集力が高くなり、ガス浮き防止性に優れる。本明細書において、ゲル分率とは、熱硬化及び紫外線硬化後の試料（粘着剤層）を特定の溶剤で溶かしたときに、溶けずに残存しているゲル部分の質量と、溶剤で溶かす前の質量との比（百分率）をいう。
【００９７】
（ゲル分率の測定方法）
ゲル分率は、下記（１）〜（５）に示す方法により測定するものである。
（１）粘着剤組成物の溶液を剥離紙上に塗布し、室温で風乾３０分後、１００℃で５分間本乾燥し、フィルム状の粘着剤層を形成する。
（２）上記粘着剤層を、所定の温度湿度環境下で養生（架橋剤がポリイソシアネート化合物の場合、粘着剤層を２３℃、相対湿度５０％の環境下で４日間養生）して熱硬化が十分に進行した後、粘着剤層に５００ｍＪ／ｃｍ２の紫外線を照射する。なお、熱硬化が十分に進行したかどうかは、ゲル分の経時変化がなくなった否かで判断することができ、例えば、養生４日目のゲル分と、５日目のゲル分と、が同じ値（例えば６０％）であった場合、養生４日目までに十分に熱硬化が進んだと判断することができる。
（３）精密天秤にて質量を秤量した２５０メッシュ、１００ｍｍ×１００ｍｍの金網に、７５ｍｍ×７５ｍｍにカットした上記フィルム状の粘着剤層を貼付し、デシケーター内で１時間乾燥する。その後、精密天秤にて質量を秤量する。
（４）秤量した試料を、粘着剤層が溶剤浸漬時に漏れ出ないように金網で包み込み、溶剤（酢酸エチル）に７２時間静置浸漬する。
（５）溶剤浸漬後、金網を乾燥させ、精密天秤にて質量を秤量した。浸漬前と浸漬後の質量変化から下式によりゲル分率を算出する。
ゲル分率［質量％］ ＝ １００−［（Ａ−Ｂ）／（Ｃ−Ｂ）］×１００
式中、Ａは溶剤浸漬後の金網と粘着剤層の合計質量（ｇ）を表し、Ｂは金網の質量（ｇ）を表し、Ｃは溶剤浸漬前の金網と粘着剤層の合計質量（ｇ）を表す。
【００９８】
加熱して硬化した後の粘着剤層に紫外線を照射して、粘着剤層をさらに硬化させてもよい。粘着剤層をさらに硬化する際は、例えば、粘着剤層に５００ｍＪ／ｃｍ２の紫外線を照射すればよい。
【実施例】
【００９９】
以下、本発明を実施例により具体的に説明するが、本発明はこれらの実施例に限定されるものではない。なお、特に断りのない限り、「部」及び「％」は質量基準である。
【０１００】
〔製造例１〕
−アクリル系共重合体の調製−
攪拌機、還流冷却器、逐次滴下装置、及び温度計を備えた反応装置に、酢酸エチル３５０部（重合用有機溶剤）を仕込んだ。次いで、別の容器に、ラウリルアクリレート（ＬＡ）２２５質量部（アクリル系共重合体全質量に対して１５質量％）、ｎ−ブチルアクリレート（ＢＡ）５７０質量部（同じく３８質量％）、メチルアクリレート（ＭＡ）４０５質量部（同じく２７質量％）、２−ヒドロキシエチルアクリレート（２ＨＥＡ）３００質量部（同じく２０質量％）からなる単量体混合物１５００質量部を用意し、このうち３００質量部（単量体混合物の２０質量％）を反応装置に仕込み、加熱し、還流温度で１０分間還流を行った。
次いで、還流温度条件下で、上記単量体混合物の残り１２００部（単量体混合物の８０質量％）と酢酸エチル３２部と２，２’−アゾビス（２，４−ジメチルバレロニトリル）０．１２部とを、１２０分間にわたって逐次滴下し、更に３０分間重合反応を行った。
その後、酢酸エチル１５部とｔ−ブチルパーオキシピバレート０．１３部の混合液を、４０分間にわたって逐次滴下し、更に１５０分間重合反応を行った。
反応終了後、酢酸エチルにて固形分４２％に希釈し、アクリル系共重合体の溶液（製造例１）を得た。
【０１０１】
得られたアクリル系共重合体において、重量平均分子量は５０万、モル平均ガラス転移温度（ｍｏｌＴｇ）は−３０℃であった。なお、重量平均分子量及びモル平均ガラス転移温度は、既述の方法により測定した。
【０１０２】
〔実施例１〕
−粘着剤組成物の調製−
製造例１のアクリル系共重合体（Ｍｗ＝５０万、Ｔｇ＝−３０℃）の溶液２３８．１質量部（固形分として１００質量部）に対して、変性多官能（メタ）アクリレートとしてビスコート♯３３５ＨＰ（テトラエチレングリコールジアクリレート（４ＥＧＤＡ）、大阪有機化学工業株式会社製）を固形分として１０質量部、架橋剤としてＤ−１１０Ｎ（三井武田ケミカル株式会社製）を固形分として０．２質量部、光重合開始剤としてイルガキュア１８４（１−ヒドロキシ−シクロヘキシル−フェニル−ケトン、ＢＡＳＦ社製）を固形分として０．３質量部加えて混合し、粘着剤組成物を調製した。
【０１０３】
−粘着シートの作製−
調製した粘着剤組成物をＰＥＴフィルムに塗布した後、１００℃×２分間の乾燥条件で乾燥し、温度２３℃／相対湿度５０％の環境下で４日間養生して粘着シートを作製した。加熱処理後の粘着剤層の厚さは５０μｍであった。
【０１０４】
−評価結果−
以下、粘着シート上に形成された粘着剤層のゲル分率、耐湿熱白化性、段差追従性、ガス浮き防止性及び粘着力を評価した。結果は表２に示すとおりである。
【０１０５】
（ゲル分率）
ゲル分率は、下記（１）〜（５）に示す方法により測定した。
（１）粘着剤組成物の溶液を剥離紙上に塗布し、室温で風乾３０分後、１００℃で５分間本乾燥し、フィルム状の粘着剤層を形成する。
（２）上記粘着剤層を２３℃、相対湿度５０％の環境下で４日間養生する。その後、粘着剤層に５００ｍＪ／ｃｍ２の紫外線を照射する。
（３）精密天秤にて質量を秤量した２５０メッシュ、１００ｍｍ×１００ｍｍの金網に、７５ｍｍ×７５ｍｍにカットした上記フィルム状の粘着剤層を貼付し、デシケーター内で１時間乾燥する。その後、精密天秤にて質量を秤量する。
（４）秤量した試料を、粘着剤層が溶剤浸漬時に漏れ出ないように金網で包み込み、溶剤（酢酸エチル）に７２時間静置浸漬する。
（５）溶剤浸漬後、金網を乾燥させ、精密天秤にて質量を秤量した。浸漬前と浸漬後の質量変化から下式によりゲル分率を算出する。
ゲル分率［質量％］ ＝ １００−［（Ａ−Ｂ）／（Ｃ−Ｂ）］×１００
式中、Ａは溶剤浸漬後の金網と粘着剤層の合計質量（ｇ）を表し、Ｂは金網の質量（ｇ）を表し、Ｃは溶剤浸漬前の金網と粘着剤層の合計質量（ｇ）を表す。
【０１０６】
（耐湿熱白化性）
作製した粘着シートから幅８０ｍｍ×長さ６０ｍｍのサイズに切り取り試験用粘着シートとした。次いで、５００ｍＪ／ｃｍ２の条件で紫外線を照射して粘着剤層を硬化させた後、粘着剤層を厚さ１．８ｍｍのガラス板（松浪硝子工業社製、光学ソーダガラス）に重ね、卓上ラミネート機を用いて圧着し、試験用試料とし試験投入前ＨＡＺＥを測定した。その後、８５℃−９０％ＲＨの環境下で２５０時間放置し、２３℃−５０％ＲＨにて１０分間冷却した後ＨＡＺＥ（試験投入後ＨＡＺＥ）を測定した。なお、ＨＡＺＥは日本電色株式会社製のＮＤＨ  ５０００ＳＰを用いて測定した。試験投入後ＨＡＺＥより試験投入前ＨＡＺＥを引いた値（ΔＨ）を求め、下記評価基準に従って耐湿熱白化性を評価した。
＜評価基準＞
Ａ：ΔＨ＝１．０未満    Ｂ：ΔＨ＝１．０以上２．０未満    Ｃ：ΔＨ＝２．０以上
【０１０７】
（段差追従性）
３０μｍの段差を有する部材（ＰＥＴフィルムに、インクをスクリーン印刷し、膜厚３０μｍの段差を形成したもの）に対して、膜厚５０μｍの粘着剤層を有する粘着シートを貼り合せた。そして、粘着シートを貼り合わせた部材にオートクレーブ処理（５気圧、５０℃／２０分)を行なった後、５００ｍＪ／ｃｍ２の条件で紫外線を照射して粘着剤層を硬化させた。次に、部材を８５℃の熱風乾燥機に１時間投入し、気泡の連なる距離を測定し、段差追従性の値を求めた。評価基準は以下の通りである。
＜評価基準＞
Ａ：１０ｍｍ未満    Ｂ：１０ｍｍ以上１５ｍｍ未満    Ｃ：１５ｍｍ以上
【０１０８】
（ガス浮き防止性）
作製した粘着シートの粘着剤層をＰＣ（ポリカーボネート基材）に貼り付け、オートクレーブ処理（５気圧、４０℃／２０分)を行なった後、段差追従性と同様の条件で紫外線を照射して粘着剤層を硬化させた。次に、粘着剤層を貼り付けたＰＣを８５℃の熱風乾燥機に２４時間投入した。その後、ＰＥＴフィルム側から目視にて粘着剤層を観察し、粘着剤層に認められた気泡の個数を数え、下記評価基準に従ってガス浮き防止性を評価した。
＜評価基準＞
Ａ：気泡０個    Ｂ：気泡１〜３個    Ｃ：気泡４個以上
【０１０９】
（粘着力）
ＵＶ硬化前（加熱処理後）の粘着剤層の粘着力、及び、ＵＶ硬化後の粘着剤層の粘着力を評価した。まず、作製した粘着シートの粘着剤層を易接着処理が行われている１００μｍＰＥＴフィルムに貼り合わせを行った。この粘着シートを２５ｍｍ×１５０ｍｍにカットし、シートをガラス板表面にＪＩＳ  Ｚ−０２３７の方法に従って圧着して試験サンプルとした。この試験サンプルを２３℃、５０％ＲＨの条件下で２４時間放置した後、１８０゜剥離における粘着力を剥離速度３００ｍｍ／ｍｉｎでＵＶ硬化前の粘着剤層の剥離強度（Ｎ/ｉｎｃｈ）を測定した。
【０１１０】
また、作製した粘着シートの粘着剤層に５００ｍＪ／ｃｍ２の条件で紫外線を照射して粘着剤層を硬化させた。その後、易接着処理が行われている１００μｍＰＥＴフィルムに貼り合わせを行った。この粘着シートを２５ｍｍ×１５０ｍｍにカットし、シートをガラス板表面にＪＩＳ  Ｚ−０２３７の方法に従って圧着して試験サンプルとした。このサンプルを２３℃、５０％ＲＨの条件下で２４時間放置した後、１８０゜剥離における接着力を剥離速度３００ｍｍ／ｍｉｎで紫外線硬化後の粘着剤層の剥離強度（Ｎ/ｉｎｃｈ）を測定し、下記評価基準に従ってＵＶ硬化後の粘着力を評価した。
＜評価基準＞
Ａ：粘着力２０Ｎ／ｉｎｃｈ以上    Ｂ：粘着力１５Ｎ／ｉｎｃｈ以上２０Ｎ／ｉｎｃｈ未満    Ｃ：粘着力１５Ｎ／ｉｎｃｈ未満
【０１１１】
〔実施例２〜６〕
表２に示すように、粘着剤組成物の成分を変更した以外は実施例１と同様にして、粘着剤組成物の調製、及び粘着シートの作製を行ない、粘着シート上に形成された粘着剤層のゲル分率、耐湿熱白化性、段差追従性、ガス浮き防止性及び粘着力を評価した。結果は表２に示すとおりである。
【０１１２】
〔実施例７〕
表２に示すように、粘着剤組成物に含まれる変性多官能（メタ）アクリレートをプロピレンオキシド変性多官能（メタ）アクリレート（３ＰＧＤＡ）に変更した以外は、実施例２と同様にして、粘着剤組成物の調製、及び粘着シートの作製を行ない、各評価を行なった。結果は表２に示すとおりである。
【０１１３】
〔実施例８〜１０〕
実施例８〜１０では、粘着剤組成物に含まれる（メタ）アクリル系共重合体を変更した以外は、実施例２と同様にして、粘着剤組成物の調製、及び粘着シートの作製を行なった。各実施例の（メタ）アクリル系共重合体の組成は表１に示すとおりである。また、各評価の結果は、表２に示すとおりである。
【０１１４】
【表１】
2015199813.tif 000006
【０１１５】
〔比較例１〜７〕
表２に示すように、粘着剤組成物の成分を変更した以外は実施例１と同様にして、粘着剤組成物の調製、及び粘着シートの作製を行ない、粘着シート上に形成された粘着剤層のゲル分率、耐湿熱白化性、段差追従性、ガス浮き防止性及び粘着力を評価した。結果は表２に示すとおりである。
【０１１６】
【表２】
2015199813.tif 000007
【０１１７】
なお、表２に示す多官能アクリレートは以下の通りである。
ＩＢＸＡ：イソボルニルアクリレート（大阪有機化学工業株式会社製、ＥＯモル数０、官能基数１）
４ＥＧＤＡ：テトラエチレングリコールジアクリレート（大阪有機化学工業株式会社製、ＥＯモル数４、官能基数２）
３ＥＧＤＡ：トリエチレングリコールジアクリレート（大阪有機化学工業株式会社製、ＥＯモル数３、官能基数２）
ＴＭＰ６ＥＯＡ：トリメチロールプロパンＥＯ（６）付加トリアクリレート（共栄社化学株式会社製、ＥＯモル数６、官能基数３）
１、６ＨＤＤＡ：１,６−ヘキサンジオールジアクリレート（共栄社化学株式会社製、ＥＯモル数０、官能基数２）
ＴＭＰＴＡ：トリメチロールプロパントリアクリレート（共栄社化学株式会社製、ＥＯモル数０、官能基数３）
ＰＥＴＩＡ：ペンタエリスリトールトリアクリレート（共栄社化学株式会社製、ＥＯモル数０、官能基数３）
３ＰＧＤＡ：ポリプロピレングリコールジアクリレート（大阪有機化学工業株式会社製、ＰＯモル数３、官能基数２）
【０１１８】
実施例２、実施例６及び比較例２から、（メタ）アクリル系共重合体１００質量部に対して、単官能（メタ）アクリレートが１０質量部未満であれば、ガス浮き防止性に優れていることがわかる。
また、実施例１〜１０、比較例１及び比較例６から、（メタ）アクリル系共重合体１００質量部に対して、変性多官能（メタ）アクリレートが５質量部超であれば、段差追従性に優れていることがわかる。
また、実施例１〜１０、比較例７から、（メタ）アクリル系共重合体１００質量部に対して、変性多官能（メタ）アクリレートが４０質量部未満であれば、ガス浮き防止性及び粘着力に優れていることがわかる。
さらに、実施例１〜１０、比較例３〜５から、変性多官能（メタ）アクリレートを用いた場合には、変性していない多官能（メタ）アクリレートを用いた場合よりも耐湿熱白化性に優れていることがわかる。
【０１１９】
実施例１〜１０の結果から、ＵＶ硬化前とＵＶ硬化後との粘着剤層の粘着力を比較すると、ＵＶ硬化を行なうことにより、粘着力を維持あるいは向上させることがわかる。
また、実施例１、実施例８〜１０の結果から、（メタ）アクリル系共重合体の水酸基を有する単量体の比率を増加させて、耐湿熱白化性を向上させることが可能である。